(57)【要約】【課題】軽量で、かつリサイクル性に優れ、しかも安定した接着力を保持する耐水性に優れた黒板を提供することにある。【解決手段】再生ペットボトルのリサイクルポリエステル繊維製不繊布を熱間プレス成形及び冷間プレス成形して両面表面層を硬化させることで、全体として剛性、かつ、表面平滑性及び平行度を有するポリエステル繊維製ボード２１を形成し、このポリエステル繊維製ボードの少なくとも片面に、浸潤状態になっても接着力が低下しない性質の熱可塑性樹脂フィルム２２を熱融着させることで黒板用基板２を形成し、この黒板用基板の熱可塑性樹脂フィルム上に黒板表面板３を接着して黒板１を形成するものである。【選択図】図１
2006142792.tif 000002
【特許請求の範囲】
【請求項１】
再生ペットボトルのリサイクルポリエステル繊維製不繊布を熱間プレス成形及び冷間プレス成形して両面表面層を硬化させることで、全体として剛性、かつ、表面平滑性及び平行度を有するポリエステル繊維製ボードを形成し、このポリエステル繊維製ボードの少なくとも片面に、浸潤状態になっても接着力が低下しない性質の熱可塑性樹脂フィルムを熱融着させることで黒板用基板を形成し、この黒板用基板の熱可塑性樹脂フィルム上に黒板表面板を接着してなることを特徴とする黒板。
【請求項２】
前記熱可塑性樹脂フィルムは、融点が１３５〜２００℃以上の９５重量％〜５重量％の第１熱可塑性樹脂と、この第１熱可塑性樹脂の融点よりも低く、その融点が１３５〜２００℃以下の５重量％〜９５重量％の第２熱可塑性樹脂との樹脂組成物から成る膜厚１０μｍ以上のフィルムであることを特徴とする請求項１記載の黒板。
【請求項３】
前記熱可塑性樹脂フィルムは、融点が１３５〜２００℃以上の第３熱可塑性樹脂の層と、この第３熱可塑性樹脂の融点よりも低く、その融点が１３５〜２００℃以下の少なくとも厚さを３μｍ以上の第４熱可塑性樹脂の層との、少なくとも二つの層を有する積層フィルムであることを特徴とする請求項１記載の黒板。
【請求項４】
前記熱可塑性樹脂フィルムは、前記ポリエステル繊維製ボードと同材質の前記再生ペットボトルのリサイクルポリエステル繊維で構成するフィルムであることを特徴とする請求項１乃至３何れかに記載の黒板。
【請求項５】
前記黒板表面板は、鋼板製若しくはホーロー板製で形成することを特徴とする請求項１乃至４何れかに記載の黒板。
【発明の詳細な説明】
【技術分野】
【０００１】  本発明は、リサイクル性に優れた黒板に関する。
【背景技術】
【０００２】  従来、一般的に使用されている黒板としては、ベニヤ板製の木質基板の表面にアクリル樹脂系エマルジョン型の再剥離接着剤を塗布し、この木質基板の表面に鋼板又はホーロー板製の黒板表面板を接着し、木質基板に対して黒板表面板が容易に剥離できるようにしたものが知られている（例えば特許文献１参照）。
【特許文献１】特開２００４−２７６４０５号公報（要約書及び図１参照）
【発明の開示】
【発明が解決しようとする課題】
【０００３】  しかしながら、上記従来の黒板によれば、ベニヤ板製の木質基板の表面に再剥離接着剤を塗布して、この木質基板の表面に黒板表面板を接着するようにしたが、木質基板がベニヤ板製のために重く、しかも、降雨等による浸潤状態を想定していないため、木質基板の表面に黒板表面板を接着する接着力が低下してしまうおそれがある。【０００４】  また、木質基板の表面に再剥離接着剤を塗布しているためにリサイクル性に沿うものではなかった。【０００５】  本発明は上記点に鑑みてなされたものであり、その目的とするところは、軽量で、かつリサイクル性に優れ、しかも安定した接着力を保持する耐水性に優れた黒板を提供することにある。
【課題を解決するための手段】
【０００６】  上記目的を達成するために本発明の黒板は、再生ペットボトルのリサイクルポリエステル繊維製不繊布を熱間プレス成形及び冷間プレス成形して両面表面層を硬化させることで、全体として剛性、かつ、表面平滑性及び平行度を有するポリエステル繊維製ボードを形成し、このポリエステル繊維製ボードの少なくとも片面に、浸潤状態になっても接着力が低下しない性質の熱可塑性樹脂フィルムを熱融着させることで黒板用基板を形成し、この黒板用基板の熱可塑性樹脂フィルム上に黒板表面板を接着してなるものである。【０００７】  また、本発明の黒板は、前記熱可塑性樹脂フィルムが、融点が１３５〜２００℃以上の９５重量％〜５重量％の第１熱可塑性樹脂と、この第１熱可塑性樹脂の融点よりも低く、その融点が１３５〜２００℃以下の５重量％〜９５重量％の第２熱可塑性樹脂との樹脂組成物から成る膜厚１０μｍ以上のフィルムで構成するものである。【０００８】  また、本発明の黒板は、前記熱可塑性樹脂フィルムが、融点が１３５〜２００℃以上の第３熱可塑性樹脂の層と、この第３熱可塑性樹脂の融点よりも低く、その融点が１３５〜２００℃以下の少なくとも厚さを３μｍ以上の第４熱可塑性樹脂の層との、少なくとも二つの層を有する積層フィルムで構成するものである。【０００９】  また、本発明の黒板は、前記熱可塑性樹脂フィルムが、前記ポリエステル繊維製ボードと同材質の前記再生ペットボトルのリサイクルポリエステル繊維で構成するフィルムである。【００１０】  また、本発明の黒板は、前記黒板表面板が、鋼板製若しくはホーロー板製で形成するものである。
【発明の効果】
【００１１】  上記のように構成された本発明の黒板によれば、再生ペットボトルのリサイクルポリエステル繊維製不繊布を熱間プレス成形及び冷間プレス成形して両面表面層を硬化させることで、全体として剛性、かつ、表面平滑性及び平行度を有するポリエステル繊維製ボードを形成し、このポリエステル繊維製ボードの少なくとも片面に、浸潤状態になっても接着力が低下しない性質の熱可塑性樹脂フィルムを熱融着させることで黒板用基板を形成し、この黒板用基板の熱可塑性樹脂フィルム上に黒板表面板を接着してなるので、黒板用基板をポリエステル繊維製ボード及び熱可塑性樹脂フィルムで構成することから製品の軽量化を図ることができる。【００１２】  しかも、ポリエステル繊維製ボードの表面を、浸潤状態になっても接着力が低下しない性質の熱可塑性樹脂フィルムで熱融着することで黒板用基板の表面を形成しているために、耐水性に優れ、しかも、その黒板用基板の表面に黒板表面板を接着する接着力を安定確保することができる。【００１３】  黒板用基板は再生ペットボトルのリサイクルポリエステル繊維を使用することからリサイクル性にも優れていると言える。【００１４】  黒板用基板の製造工程においては、ポリエステル繊維製ボードの表面に熱可塑性樹脂を熱融着することで黒板用基板を製造することができるため、特別な設備を必要とせず、コスト面で優れている。また、黒板用基板の製造工程においては接着剤を全く必要としないため、環境への影響という点で他のボードと比べ優れている。【００１５】  また、本発明の黒板によれば、熱可塑性樹脂フィルムを、融点が１３５〜２００℃以上の５重量％〜９５重量％の第１熱可塑性樹脂と、この第１熱可塑性樹脂の融点よりも低く、その融点が１３５〜２００℃以下の５重量％〜９５重量％の第２熱可塑性樹脂との樹脂組成物から成る膜厚１０μｍ以上のフィルムで構成するようにしたので、ポリエステル繊維製ボード表面にフィルムを熱融着させる際、溶融したフィルムの樹脂が繊維に絡みつくことで接着強度が得られることになる。しかも、熱融着時は融点が低い方の熱可塑性樹脂（第２熱可塑性樹脂）が接着剤の役目を果たすこととなる。【００１６】  また、本発明の黒板によれば、前記熱可塑性樹脂フィルムを、融点が１３５〜２００℃以上の第３熱可塑性樹脂の層と、この第３熱可塑性樹脂の融点よりも低く、その融点が１３５〜２００℃以下の少なくとも厚さを３μｍ以上の第４熱可塑性樹脂の層との、少なくとも二つの層を有する積層フィルムで構成するようにしたので、熱融着時は融点が低い方の熱可塑性樹脂（第４熱可塑性樹脂）の層がポリエステル繊維製ボードとの接着層となる。【００１７】  また、本発明の黒板によれば、熱可塑性樹脂フィルムを、前記ポリエステル繊維製ボードと同材質の前記再生ペットボトルのリサイクルポリエステル繊維で構成するようにしたので、黒板用基板を構成するポリエステル繊維製ボード及び熱可塑性樹脂フィルムを同一素材としているため、黒板用基板のリサイクル時の分別を必要としない。
【発明を実施するための最良の形態】
【００１８】  以下、図面に基づいて本発明の実施の形態を示す黒板について説明する。図１は本実施の形態に関わる黒板の組立断面図である。【００１９】  図１に示す黒板１は、廃ペットボトルから再生した再生繊維、すなわちリサイクルポリエステル繊維で生成した黒板用基板２と、この黒板用基板２の表面上に接着する、鉄鋼製又はホーロー板製の黒板表面板３とで構成している。【００２０】  黒板用基板２は、再生ペットボトルのリサイクルポリエステル繊維製不繊布を熱間プレス成形及び冷間プレス成形して両面表面層を硬化させることで、全体として剛性、かつ、表面平滑性及び平行度を有するポリエステル繊維製ボード２１を形成し、このポリエステル繊維製ボード２１の両面に、浸潤状態になっても接着力が低下しない性質の熱可塑性樹脂フィルム２２を熱融着させることで黒板用基板２を形成している。【００２１】  黒板表面板３は、黒板用基板２の熱可塑性樹脂フィルム２２上に接着されることになる。【００２２】  次に本実施の形態に関わる黒板１の製造工程について説明する。【００２３】  この黒板用基板２を構成するポリエステル繊維製ボード２１の製造方法について説明する。【００２４】まず、廃ペットボトルから生成した、太さ１７デニールの再生繊維であるポリエステル製繊維５０〜９０％に対して、低融点繊維を絡めた太さ４デニールの再生繊維であるポリエステル製繊維５０〜１０％を配合して混合した後、ほぐし工程、すき工程を経て、積層成形することで、多孔質材料であるポリエステル繊維製不繊布を製造する。【００２５】  さらに、このポリエステル繊維製不繊布を１３５〜２００℃の温度で、３〜３０Ｍｐａの圧力で、１０秒〜５分間熱間プレス成形した後、０〜４０℃の温度で、３〜３０Ｍｐａの圧力で、熱間プレスと同時間、冷間プレス成形することで、両面表面層を硬化させ、全体として剛性を有し、かつ、表面平滑性及び平行度を有するポリエステル繊維製ボード２１を製造することになる。【００２６】  さらに、このポリエステル繊維製ボード２１の表面上に熱可塑性樹脂フィルム２２を熱融着させるのであるが、熱可塑性樹脂フィルム２２は、融点の異なる二つの樹脂、例えば融点が１３５〜２００℃以上で、かつ９５重量％〜５重量％の第１熱可塑性樹脂と、この第１熱可塑性樹脂の融点よりも低く、その融点が１３５〜２００℃以下で、かつ５重量％〜９５重量％の第２熱可塑性樹脂との樹脂組成物から成る膜厚１０μｍ以上のフィルムで構成するものである。尚、膜厚は１０μｍ以上としたのは、ポリエステル繊維製ボード２１表面上に熱可塑性樹脂フィルム２２を熱融着させる際に、溶融したフィルムの樹脂が繊維に絡みつくことでポリエステル繊維製ボード２１及び熱可塑性樹脂フィルム２２間の接着強度を得るため、１０μｍ以上にすることが望ましい。但し、膜厚を１０μｍ以上としたが、材料コストや環境負荷等を考慮すると、できる限り薄い方が望ましいことは言うまでもない。【００２７】  このような特性の熱可塑性樹脂フィルム２２をポリエステル繊維製ボード２１上で熱融着することで黒板用基板２を製造することができる。【００２８】  図２は本実施の形態に関わる黒板用基板２上の接着強度を、ドライ環境時又はウェット環境��に関わる一般的な不繊維ボード、紙ボードや類似ボードと比較した実験結果を示す説明図である。【００２９】  まず、黒板用基板２上の強力両面テープの接着強度は、図２に示すように、ドライ環境時及びウェット環境時の何れにおいても、一般的な不繊維ボード、紙ボードや類似ボードに比較して優れていることが判明している。【００３０】  また、黒板用基板２上の普通両面テープの接着強度は、ドライ環境時及びウェット環境時の何れかにおいても、一般的な不繊維ボード、紙ボードや類似ボードと比較して、ほぼ同等若しくは優れていることが判明している。【００３１】  また、黒板用基板２上のスポンジ両面テープの接着強度は、ドライ環境時及びウェット環境時の何れかにおいても、一般的な不繊維ボード、紙ボードや類似ボードと比較して優れていることが判明している。【００３２】  さらに、黒板用基板２上のセロハンテープの接着強度は、ドライ環境時及びウェット環境時の何れかにおいても、一般的な不繊維ボード、紙ボードや類似ボードと比較して優れていることが判明している。【００３３】  つまり、黒板用基板２上、すなわちポリエステル繊維製ボード２１上に熱融着した熱可塑性樹脂フィルム２２によれば、一般的なボードと比較しても、例えば強力両面テープ等の接着剤においてはもっと優れた接着力を奏し、その耐久性、コスト性やリサイクル性に優れていることがわかる。【００３４】  そして、このようにポリエステル繊維製ボード２１上に熱融着した熱可塑性樹脂フィルム２２上、すなわち黒板用基板２上に、例えば鋼板製若しくはホーロー板製の黒板表面板３を、例えば強力両面テープや糊等で接着することで、黒板１を製造することができる。【００３５】  本実施の形態によれば、再生ペットボトルのリサイクルポリエステル繊維製不繊布を熱間プレス成形及び冷間プレス成形して両面表面層を硬化させることで、全体として剛性、かつ、表面平滑性及び平行度を有するポリエステル繊維製ボード２１を形成し、このポリエステル繊維製ボード２１の少なくとも片面に、浸潤状態になっても接着力が低下しない性質の熱可塑性樹脂フィルム２２を熱融着させることで黒板用基板２を形成し、この黒板用基板２の熱可塑性樹脂フィルム２２上に黒板表面板３を接着してなるので、黒板用基板２をポリエステル繊維製ボード２１及び熱可塑性樹脂フイルム２２で構成することから製品の軽量化を図ることができる。【００３６】  しかも、ポリエステル繊維製ボード２１の表面を、浸潤状態になっても接着力が低下しない性質の熱可塑性樹脂フィルム２２で熱融着することで黒板用基板２の表面を形成しているために、耐水性に優れ、しかも、その黒板用基板２の表面に黒板表面板３を接着する接着力を安定確保することができる。【００３７】  黒板用基板２は再生ペットボトルのリサイクルポリエステル繊維を使用することからリサイクル性にも優れていると言える。【００３８】  黒板用基板２の製造工程においては、ポリエステル繊維製ボード２１の表面に熱可塑性樹脂を熱融着することで黒板用基板２を製造することができるため、特別な設備を必要とせず、コスト面で優れている。また、黒板用基板２の製造工程においては接着剤を全く必要としないため、環境への影響という点で他のボードと比べ優れている。【００３９】  また、本実施の形態によれば、熱可塑性樹脂フィルム２２を、融点が１３５〜２００℃以上の５重量％〜９５重量％の第１熱可塑性樹脂と、この第１熱可塑性樹脂の融点よりも低く、その融点が１３５〜２００℃以下の５重量％〜９５重量％の第２熱可塑性樹脂との樹脂組成物から成る膜厚１０μｍ以上のフィルムで構成するようにしたので、ポリエステル繊維製ボード２１表面にフィルムを熱融着させる際、溶融したフィルムの樹脂が繊維に絡みつくことで接着強度が得られることになる。しかも、熱融着時は融点が低い方の熱可塑性樹脂（第２熱可塑性樹脂）が接着剤の役目を果たすこととなる。【００４０】  また、本実施の形態によれば、熱可塑性樹脂フィルム２２を、前記ポリエステル繊維製ボード２１と同材質の前記再生ペットボトルのリサイクルポリエステル繊維で構成するようにしたので、黒板用基板２を構成するポリエステル繊維製ボード２１及び熱可塑性樹脂フィルム２２を同一素材としているため、黒板用基板２のリサイクル時の分別を必要としない。【００４１】  尚、上記実施の形態においては、黒板用基板２を構成するポリエステル繊維製ボード２１上に熱融着させる熱可塑性樹脂フィルム２２を第１熱可塑性樹脂及び第２熱可塑性樹脂の樹脂組成物から成る薄膜１０μｍ以上のフィルムで構成するようにしたが、融点が１３５〜２００℃以上の第３熱可塑性樹脂の層と、この第３熱可塑性樹脂の融点よりも低く、その融点が１３５〜２００℃以下の少なくとも厚さを３μｍ以上の第４熱可塑性樹脂の層との、少なくとも二つの層を有する積層フィルムで構成し、第４熱可塑性樹脂の層をポリエステル繊維製ボード２１上に配置して熱融着させるようにしても良く、この場合、熱融着時は融点が低い方の熱可塑性樹脂（第４熱可塑性樹脂）の層がポリエステル繊維製ボード２１との接着層となり、薄膜の厚みを小さくすることができる。【００４２】  また、上記実施の形態においては、ポリエステル繊維製ボード２１の両面に熱可塑性樹脂フィルム２１を熱融着することで黒板用基板２を形成するようにしたが、ポリエステル繊維製ボード２１の少なくとも片面、すなわち黒板表面板３を接着する面側に熱可塑性樹脂フィルム２１を熱融着させることで黒板用基板２を形成するようにしても良い。
【産業上の利用可能性】
【００４３】  本発明の黒板によれば、再生ペットボトルのリサイクルポリエステル繊維製不繊布を熱間プレス成形及び冷間プレス成形して両面表面層を硬化させることで、全体として剛性、かつ、表面平滑性及び平行度を有するポリエステル繊維製ボードを形成し、このポリエステル繊維製ボードの少なくとも片面に、浸潤状態になっても接着力が低下しない性質の熱可塑性樹脂フィルムを熱融着させることで黒板用基板２を形成し、この黒板用基板の熱可塑性樹脂フィルム上に黒板表面板を接着してなるので、黒板用基板をポリエステル繊維製ボード及び熱可塑性樹脂フィルムで構成することから製品の軽量化及び耐水性の強化を図り、しかも、黒板用基板を構成するポリエステル繊維製ボード及び熱可塑性樹脂フィルムを再生ペットボトルのリサイクルポリエステル繊維を使用するようにしたので、黒板の分野においても、ペットボトルの有効なリサイクルモデルを提供することができるものである。
【図面の簡単な説明】
【００４４】
【図１】  本発明の実施の形態を示す黒板の組立断面図である。
【図２】  本実施の形態に関わる黒板用基板上の接着強度を、ドライ環境時又はウェット環境時に関わる一般的な不繊維ボード、紙ボードや類似ボードと比較した実験結果を示す説明図である。
【符号の説明】
【００４５】  １  黒板
２  黒板用基板
３  黒板表面板
２１  ポリエステル繊維製ボード
２２  熱可塑性樹脂フィルム
【図１】
2006142792.tif 000003
【図２】
2006142792.tif 000004